(57)【要約】 【課題】  通風性フェンスの下部に張設するための防つるシートであって、通風性が高く、破れにくい防つるシートを提供する。【解決手段】  この防つるシートは、ポリエステルマルチフィラメント糸で構成されたメッシュ編織物と、メッシュ編織物の表裏面に設けられる防つる層とからなる。防つる層は樹脂層につる忌避剤が含有されている。メッシュ編織物は、３本模紗織組織の織物が用いられる。３本模紗織組織の織物は、３本のマルチフィラメント糸１ａ，１ｂ及び１ｃよりなる経糸の組と、３本のマルチフィラメント糸２ａ，２ｂ及び２ｃよりなる緯糸の組とが製編されてなり、透かし目３を持つものである。防つる層は、ポリ塩化ビニル樹脂にクロロトリルオキシプロピオン酸ポリグリコールエステルよりなるつる忌避剤が含有されてなる。【選択図】  図１
2018145559.tif 000002
【特許請求の範囲】
【請求項１】
通風性フェンスの下部に張設する防つるシートであって、該防つるシートはポリエステルマルチフィラメント糸で構成されたメッシュ編織物と、該メッシュ編織物の表裏面に設けられる防つる層とからなり、該防つる層は樹脂層につる忌避剤が含有されていることを特徴とする防つるシート。
【請求項２】
メッシュ編織物が、模紗織組織の織物である請求項１記載の防つるシート。
【請求項３】
模紗織組織が３本模紗織組織である請求項２記載の防つるシート。
【請求項４】
樹脂層がポリ塩化ビニルよりなる層である請求項１記載の防つるシート。
【請求項５】
ポリエステルマルチフィラメント糸で構成されたメッシュ編織物に、つる忌避剤が含有されてなる樹脂溶液を含浸することにより、該メッシュ編織物の表裏面に防つる層を設けることを特徴とする請求項１記載の防つるシートの製造方法。
【発明の詳細な説明】
【技術分野】
【０００１】
本発明は、基地局や送電所等の電気設備が設置されている敷地を囲む通風性フェンスの下部に張設する防つるシートに関するものである。
【背景技術】
【０００２】
従来より、基地局等の電気設備が設置されている敷地内は、雑草が繁茂しないように、一定期間毎に除草作業を行っている。雑草が繁茂し、電気設備に接触して通電不良になったり短絡するのを防止するためである。一方、この敷地外については、除草作業は行わずに、敷地周囲を金網や格子柵等の通風性フェンスで囲んでいるだけである。
【０００３】
敷地周囲に通風性フェンスを設置することによって、敷地内の土壌に雑草が侵入するのは、ある程度防止することができる。しかしながら、雑草の中でもつる植物は、通風性フェンスを伝わって繁茂し、通風性フェンスを乗り越えて、敷地内の電気設備に接触するという危険があった。特に、除草作業を行わない期間が長期間になると、かかる危険が増大する。
【０００４】
このため、特許文献１に記載された防つるシートを、通風性フェンスの下部に張設することが考えられる。しかしながら、特許文献１に記載された防つるシートは、スパンボンド不織布につる忌避剤を付着させたものであり、通風性が低く、強風下では破れてしまうということがあった。また、スパンボンド不織布を高強度にして、強風下でも破れないようにすると、風圧によって通風性フェンスが倒れてしまうということがあった。
【０００５】
【特許文献１】特開２０１２−６５５６６号公報
【発明の概要】
【発明が解決しようとする課題】
【０００６】
本発明の課題は、通風性が高く、破れにくい防つるシートを提供することにある。
【課題を解決するための手段】
【０００７】
本発明は、特定の編織物の表面につる忌避剤を含有する樹脂層を設けることにより、上記課題を解決したものである。すなわち、本発明は、通風性フェンスの下部に張設する防つるシートであって、該防つるシートはポリエステルマルチフィラメント糸で構成されたメッシュ編織物と、該メッシュ編織物の表裏面に設けられる防つる層とからなり、該防つる層は樹脂層につる忌避剤が含有されていることを特徴とする防つるシートに関するものである。
【０００８】
本発明に係る防つるシートは、通風性フェンスの下部に張設されるものである。通風性フェンスは、一般的に金網や合成樹脂製ネットを所定の高さまで張設することによって設置されている。また、鉄線等の線条物を格子状にして、所定の高さまで張設して設置することもある。つる植物は土壌から通風性フェンスを伝わって繁茂するものであるから、防つるシートは通風性フェンスの土壌近傍である下部に張設される。具体的には、土壌から３０〜１５０ｃｍ程度の高さまで張設される。
【０００９】
本発明に係る防つるシートは、ポリエステルマルチフィラメント糸で構成されたメッシュ編織物と、このメッシュ編織物の表裏面に設けられる防つる層とからなる。メッシュ編織物とは、目の粗い編織物で透かし目を持つものである。この透かし目により，通風性が保持され、強風下においても風を逃がすことができ、破れにくくなっている。
【００１０】
メッシュ編織物として、好ましいのは模紗織組織のマルチフィラメント糸織物である。模紗織組織とは、紗のような外観を持つ粗目の織物であって、複数本の糸が寄り集まっている経糸の組と、複数本の糸が寄り集まっている緯糸の組とからなり、両者の組の交差点において、経糸の組を構成している糸と緯糸の組を構成している糸とが浮沈して製織されている組織のことである。具体的には、図１に示した３本模紗織組織が挙げられる。３本模紗織組織は、３本の糸１ａ，１ｂ及び１ｃの経糸の組と３本の糸２ａ，２ｂ及び２ｃの緯糸の組とからなる。両者の組の交差点Ａにおいて、経糸の組の中央の糸１ｂは、３本の糸２ａ，２ｂ及び２ｃ上に浮いている。一方、その両隣の糸１ａ及び１ｃは、糸２ａ下に沈み、糸２ｂ上に浮き、糸２ｃ下に沈むように構成されている。交差点Ａの緯に隣り合う交差点Ｂにおいては、糸１ｂが３本の糸２ａ，２ｂ及び２ｃ下に沈んでおり、糸１ａ及び１ｃは、糸２ａ上に浮き、糸２ｂ下に沈み、糸２ｃ上に浮くように構成されている。交差点Ａの経に隣り合う交差点Ｃは交差点Ｂと同一の浮沈状態になっており、交差点Ｂの経に隣り合う交差点Ｄは交差点Ａと同一の浮沈状態になっている。すなわち、隣り合う各交差点が裏返しの浮沈状態になっている。なお、３は透かし目である。
【００１１】
図１に示した３本模紗織組織の他に、４本模紗織組織、５本模紗織組織及び６本模紗織組織等も採用することができる。模紗織組織は、経糸の組と緯糸の組の交差点において、各組を構成している糸が浮沈して製織されているので、交差点で糸が緊縛されており、交差点のずれ（目ずれ）が生じにくく、破れにくいという利点がある。また、３本模紗織組織は、組を構成している糸数が最小になっているので、柔軟性があり、通風性フェンスに沿いやすく、好ましいものである。
【００１２】
メッシュ編織物を構成している糸は、ポリエステルマルチフィラメント糸である。ポリエステルマルチフィメント糸が採用される理由は、耐候性に優れ、高強度で柔軟性に優れているからである。具体的には、５００〜１５００デシテックス／５０〜１５０フィラメント程度のポリエステルマルチフィラメント糸が採用される。メッシュ編織物の透かし目の大きさは、０．５ｍｍ〜３ｍｍ角程度であり、面積換算では０．２ｍｍ2〜１０ｍｍ2程度である。また、メッシュ編織物の目付は、１００〜３００ｇ／ｍ2程度である。メッシュ編織物として模紗織組織を採用した場合、経糸及び緯糸の組を構成しているマルチフィラメント糸の密度は、１５〜４０本／インチ程度である。
【００１３】
メッシュ編織物の表裏面には、防つる層が設けられている。防つる層は、樹脂層につる忌避剤が含有されてなる。防つる層の目付は５０〜１５０ｇ／ｍ2程度であり、防つる層中のつる忌避剤の含有量は、２０〜４０ｇ／ｍ2程度である。樹脂層を構成する樹脂としては、ポリ塩化ビニル樹脂、ポリエステル樹脂、ポリオレフィン樹脂又はアクリル樹脂等を用いることができる。特に、ポリ塩化ビニル樹脂は、柔軟性に優れており、好ましいものである。また、つる忌避剤としては、従来公知の忌避剤を用いることができ、たとえば、クロロトリルオキシプロピオン酸ポリグリコールエステルを用いることができる。防つる層を設ける方法は、つる忌避剤を含有する樹脂溶液に、メッシュ編織物を含浸すればよい。かかる方法においては、ポリエステルマルチフィラメント糸中にも、つる忌避剤を含有する樹脂が充満する。また、メッシュ編織物に、つる忌避剤を含有する樹脂溶液をスプレーしたり、コーティングすることにより、防つる層を設けてもよい。
【００１４】
本発明に係る防つるシートは、通風性フェンスの下部に張設して使用される。通風性フェンスの具体例としては、基地局、送電所又は鉄道線路の電気設備が設置されている敷地を囲む金網や格子柵等が挙げられる。さらに、公園や住宅等の敷地を囲む金網や格子柵等が挙げられる。通風性フェンスの下部に防つるシートが存在するので、つる植物は通風性フェンスを忌避し、通風性フェンスを支えにして、茎を伸ばしにくくなる。なお、本発明に係る防つるシートは、橋脚の下部に張設して使用し、橋脚上につる植物が茎を伸ばすのを防止することもできる。
【発明の効果】
【００１５】
本発明に係る防つるシートは、メッシュ編織物で構成されているので、透かし目を持つものである。したがって、通風性フェンスに張設しても、通風性を阻害することがなく、強風下において通風性フェンスが倒れるのを防止しうる。また、通風性があるので、強風下において防つるシートが破れるのを防止しうる。また、メッシュ編織物として模紗織組織の織物を採用すると、織物の経糸及び緯糸の交差点において、目づれが生じにくく、より破れにくい防つるシートを提供しうるという効果も奏する。
【実施例】
【００１６】
実施例
１１００デシテックス／９６フィラメントのポリエステルマルチフィラメント糸を準備した。このポリエステルマルチフィラメント糸を用いて、図１に示す３本模紗織組織によって、目付１９０ｇ／ｍ2のメッシュ織物を得た。このメッシュ織物は、２．５ｍｍ角の大きさの透かし目を持つものであった。一方、ポリ塩化ビニル樹脂を希釈溶剤で溶解させると共に、つる忌避剤であるクロロトリルオキシプロピオン酸ポリグリコールエステルと顔料であるカーボンブラックを分散させて樹脂溶液を作成した。この樹脂溶液中に、メッシュ織物を浸漬した後、希釈溶剤を蒸発させた。この結果、メッシュ織物の表裏面に、つる忌避剤を含んだポリ塩化ビニル樹脂層によりなる黒色の防つる層が設けられた防つるシートを得た。得られた防つるシートの目付は４２０ｇ／ｍ2であり、防つるシート中のつる忌避剤の含有量は、２９．３ｇ／ｍ2であった。
【００１７】
この防つるシートは、通風性に優れると共に、取扱時及び強風下においても破れにくいものであった。
【図面の簡単な説明】
【００１８】
【図１】本発明で用いるメッシュ編織物の一例である３本模紗織組織の織物の一部を示した模式図である。
【符号の説明】
【００１９】
１ａ，１ｂ及び１ｃ    経糸の組
１ａ                  経糸の組を構成するマルチフィラメント糸
１ｂ                  経糸の組を構成するマルチフィラメント糸
１ｃ                  経糸の組を構成するマルチフィラメント糸
２ａ，２ｂ及び２ｃ    緯糸の組
２ａ                  緯糸の組を構成するマルチフィラメント糸
２ｂ                  緯糸の組を構成するマルチフィラメント糸
２ｃ                  緯糸の組を構成するマルチフィラメント糸
Ａ，Ｂ，Ｃ，Ｄ        経糸の組と緯糸の組の交差点
３                    透かし目
【図１】
2018145559.tif 000003